(57)【要約】【課題】一般的な消費者が水分噴霧によって簡単に水素を発生させることができ、携帯に便利な不織布への水素化マグネシウムの塗布方法及びその塗布方法によって水素化マグネシウムが塗布された不織布、さらには肌からの浸透や鼻からの水素ガスの吸引が手軽に可能なフェイスマスクを提供する。【解決手段】水素化マグネシウムとエチルアルコールに可溶なセルロース系接着剤を重量比で１：０．２５から１：２の範囲で調合した混合物を作成する工程と、この混合物を重量比で３０倍から５０倍のエチルアルコールで希釈して調合液を作成する工程と、この調合液を不織布に塗布させる工程と、前記調合液を塗布させた不織布を乾燥させる工程とを有する。【選択図】図１
2017160580.tif 000002
【特許請求の範囲】
【請求項１】
水素化マグネシウムとエチルアルコールに可溶なセルロース系接着剤を重量比で１：０．２５から１：２の範囲で調合した混合物を作成する工程と、この混合物を重量比で３０倍から５０倍のエチルアルコールで希釈して調合液を作成する工程と、この調合液を不織布に塗布させる工程と、前記調合液を塗布させた不織布を乾燥させる工程とを有することを特徴とする水素化マグネシウムの不織布への塗布方法。
【請求項２】
前記調合液を不織布に塗布する工程は、バットに前記調合液を溜め、このバットから前記調合液の供給を受けたグラビア版シリンダに前記不織布を当接させて印刷することで塗布する工程であることを特徴とする請求項１記載の水素化マグネシウムの不織布への塗布方法。
【請求項３】
前記調合液は常温（５℃−３５℃）に保持されることを特徴とする請求項１又は請求項２に記載の水素化マグネシウムの不織布への塗布方法。
【請求項４】
請求項１乃至請求項３のいずれか１項に記載の水素化マグネシウムの不織布への塗布方法によって、水素化マグネシウムが塗布された不織布。
【請求項５】
不織布からなるフェイスマスク本体と、このフェイスマスク本体の表面に塗布される水素化マグネシウムとセルロース系接着剤を調合した混合物と、を有し、
前記混合物は、前記水素化マグネシウムと前記セルロース系接着剤の重量比率が、１：０.２５から１：２の範囲内であることを特徴とするフェイスマスク。
【請求項６】
請求項４に記載された水素化マグネシウムが塗布された不織布を顔面の一部面又は全面の形状に成形したことを特徴とするフェイスマスク。
【発明の詳細な説明】
【技術分野】
【０００１】
本発明は、水分を噴霧して水素を発生させるための水素化マグネシウムを不織布へ塗布するための方法とその不織布及びその不織布を用いたフェイスマスクに関する。
【背景技術】
【０００２】
近年、活性酸素の中でも特に酸化力の強い悪玉活性酸素（ヒドロキシラジカル）に対して、高い抗酸化力を発揮して除去することが期待される水素に注目が集まっている。水素を体内に取り入れる方法としては水素水として飲用したり、気体のまま吸飲する技術も開発されている。
【０００３】
例えば、特許文献１に示される「水素ガスの吸飲方法」では、タバコ型の吸引具又はマスクを用いて、水素化マグネシウムやマグネシウム金属を板状、箔状、あるいは粉末に形成して、容器等に封入してクエン酸等の有機酸水溶液と反応させて水素を発生させる技術が開示されている。
【０００４】
また、水素を体内に取り入れる方法とは別に、化石燃料に代わるクリーンエネルギーとして水素エネルギーが注目されており、水素エネルギーを金属水素化物の形態で貯蔵するための水素吸蔵材料に関する研究も進んでいる。
例えば、特許文献２には、「水素吸蔵材料を活性化または再生する方法」という名称で、この金属水素化物を含有する水素吸蔵材料を活性化または再生化する方法が開示されている。
この技術では、水素吸蔵材料として、水素化ホウ素錯体、水素化アルミニウム錯体、あるいは水素化マグネシウムのような金属水素化物を用いており、これを「不活性溶媒」と呼んでいる物質と接触させ、その後その不活性溶媒を再び除去する方法によって水素吸蔵材料を活性化または再生している。「不活性溶媒」としては、水、アルコール（エタノール）またはテトラヒドロフラン、エーテル、ジエチルエーテル、アセトン、アンモニア、アミンなどが示されている。
【０００５】
さらに、特許文献３には、「水素生成システム、固体水素燃料を用いた水素生成方法、及び固体水素燃料を用いて燃料電池に水素を供給する方法」という名称で、燃料電池に水素を供給する発明が開示されている。この発明では、液体吸収材料としてアルコールが開示され、その液体と反応して水素放出反応を引き起こす固体水素化物粉末として、水素化マグネシウム、水素化カルシウムが開示されている。
【先行技術文献】
【特許文献】
【０００６】
【特許文献１】特開２００９−２７９２４１号公報
【特許文献２】特開２０１０−１４２８０４号公報
【特許文献３】特開２０１１−１２１８５５号公報
【発明の概要】
【発明が解決しようとする課題】
【０００７】
しかしながら、特許文献１に開示される技術では、水素化合物と有機酸水溶液を別個に容器に封入し、これを化合させることで水素を発生させる必要があり、構造が複雑で一般的な消費者が利用するには取扱いが難しく、煩雑でもあるという課題があった。
また、特許文献２や特許文献３に開示される技術では、一般的な消費者を対象とした製品を提供するものではないため、現実的ではないという課題があった。
【０００８】
本発明はかかる従来の事情に対処してなされたものであり、一般的な消費者が水分噴霧によって簡単に水素を発生させることができ、携帯に便利な不織布への水素化マグネシウムの塗布方法及びその塗布方法によって水素化マグネシウムが塗布された不織布、さらには肌からの浸透や鼻からの水素ガスの吸引が手軽に可能なフェイスマスクを提供することを目的とする。
【課題を解決するための手段】
【０００９】
上記目的を達成するため、第１の発明である水素化マグネシウムの不織布への塗布方法は、水素化マグネシウムとエチルアルコールに可溶なセルロース系接着剤を重量比で１：０．２５から１：２の範囲で調合した混合物を作成する工程と、この混合物を重量比で３０倍から５０倍のエチルアルコールで希釈して調合液を作成する工程と、この調合液を不織布に塗布させる工程と、前記調合液を塗布させた不織布を乾燥させる工程とを有することを特徴とするものである。
上記構成の水素化マグネシウムの不織布への塗布方法では、水素化マグネシウムが水と容易に反応することから、調合液の溶媒として無水のエチルアルコールを採用し、その無水のエチルアルコールがセルロース系の接着剤と水素化マグネシウムの混合物を安全に溶解させるという作用を有する。また、セルロース系の接着剤が、人肌に触れる可能性のある不織布に対して、安全かつ容易に水素化マグネシウムの調合液が接着するように粘着性を高めるという作用を有する。さらに、エチルアルコールが人肌に対して安全な水素化マグネシウムの溶媒として作用する。
【００１０】
第２の発明である水素化マグネシウムの不織布への塗布方法は、第１の発明である水素化マグネシウムの不織布への塗布方法において、前記調合液を不織布に塗布する工程は、バットに前記調合液を溜め、このバットから前記調合液の供給を受けたグラビア版シリンダに前記不織布を当接させて印刷することで塗布する工程であることを特徴とするものである。
上記構成の水素化マグネシウムの不織布への塗布方法では、第１の発明の作用に加えて、グラビア版シリンダが水素化マグネシウムの調合液を不織布に対して均一にムラなく塗布するように作用する。
【００１１】
第３の発明である水素化マグネシウムの不織布への塗布方法は、第１又は第２の発明である水素化マグネシウムの不織布への塗布方法において、前記調合液は５℃−３５℃の常温に保持されることを特徴とするものである。
上記構成の水素化マグネシウムの不織布への塗布方法では、第１又は第２の発明の作用に加えて、調合液を５℃−３５℃の常温に保持することで、水素化マグネシウム及びセルロース系の接着剤の溶解度、グラビア版シリンダによる不織布への塗布時の調合液の粘度を適切に調整しつつ、エチルアルコールの蒸発を防止するように作用する。
【００１２】
また、第４の発明である不織布は、第１乃至第３のいずれか１つの発明である水素化マグネシウムの不織布への塗布方法を用いて、水素化マグネシウムが塗布された不織布であることを特徴とするものである。
上記構成の不織布では、第１乃至第３のいずれか１つの発明によって水素化マグネシウムが塗布された不織布であるので、その作用はそれらの発明と同様である。
【００１３】
第５の発明であるフェイスマスクは、不織布からなるフェイスマスク本体と、このフェイスマスク本体の表面に塗布される水素化マグネシウムとセルロース系接着剤を調合した混合物と、を有し、前記混合物は、前記水素化マグネシウムと前記セルロース系接着剤の重量比率が、１：０.２５から１：２の範囲内であることを特徴とするものである。
上記構成のフェイスマスクでは、不織布からなるフェイスマスク本体の表面に水素化マグネシウムとセルロース系接着剤を重量比率１：０.２５から１：２の範囲内で調合した混合物を塗布することで、一般的な消費者がフェイスマスクを顔面に貼り、その状態で水を噴霧することで水素ガスを発生させるように作用する。
なお、本願におけるフェイスマスクとは、顔面に貼付されるマスクを意味し、その面積や覆う部位等を限定するものではない。すなわち、顔面の全面を覆う場合でもよいし、目元のみや口元のみ等の一部の部位を覆うものでもよい。
【００１４】
第６の発明であるフェイスマスクは、請求項４に記載された水素化マグネシウムが塗布された不織布を顔面の一部面又は全面の形状に成形したことを特徴とするものである。
上記構成のフェイスマスクでは、水素化マグネシウムが塗布された不織布を顔面の一部面又は全面の形状に成形したことで、一般的な消費者がフェイスマスクを顔面に貼り、その状態で水を噴霧することで水素ガスを発生させるように作用する。
【発明の効果】
【００１５】
本発明の第１の発明である水素化マグネシウムの不織布への塗布方法では、水に反応容易な水素化マグネシウムを安全かつ容易に不織布に塗布することが可能である。
【００１６】
本発明の第２の発明である水素化マグネシウムの不織布への塗布方法では、第１の発明の効果に加えて、調合液を不織布に均一かつムラなく塗布することができる。
【００１７】
本発明の第３の発明である水素化マグネシウムの不織布への塗布方法では、第１又は第２の発明の効果に加えて、水素化マグネシウム及びセルロース系の接着剤の調合液における適切な溶解度の維持と、グラビア版シリンダが不織布へ調合液を塗布する際の粘度を適度に保ちつつ、エチルアルコールの蒸発を防止するように調整することができる。
【００１８】
本発明の第４の発明である不織布では、水素化マグネシウムが塗布された不織布が乾燥しているので、適切な形状、大きさに切断可能であると同時に折り畳みも容易である。また、湿気を防ぎながら容易に持ち運ぶことが可能であり、使用の際には身体に接触させる程度に接近させることも可能であり、水を噴霧することで水と水素化マグネシウムの穏やかな反応によって手軽に水素を発生させることが可能である。
【００１９】
本発明の第５の発明であるフェイスマスクでは、不織布をそのまま顔に貼付することが可能であり、水を噴霧することで水と水素化マグネシウムの穏やかな反応によって手軽に水素を発生させて、顔面に作用させることが可能である。
【００２０】
本発明の第６の発明であるフェイスマスクでは、顔面の一部面あるいは全面の形状に不織布がカットされているので、そのまま顔に貼付することが可能であり、そのまま水を噴霧することで水と水素化マグネシウムの穏やかな反応によって手軽に水素を発生させて、顔面に作用させることが可能である。
【図面の簡単な説明】
【００２１】
【図１】本発明の実施の形態に係る水素化マグネシウムの不織布への塗布方法の工程フロー図である。
【図２】本発明の実施の形態に係る水素化マグネシウムの不織布への塗布方法を実施するための装置の構成を示す概念図である。
【図３】図２に符号Ａで示す部分の拡大概念図である。
【図４】本発明の実施の形態に係る塗布方法を使用して製造された不織布を成形したフェイスマスクの概念図である。
【発明を実施するための形態】
【００２２】
以下に、本発明の実施の形態に係る水素化マグネシウムの不織布への塗布方法について図１乃至図４を参照しながら説明する。
図１は本発明の実施の形態に係る塗布方法の工程フロー図である。
図１において、ステップＳ１は、水素化マグネシウムとヒドロキシプロピルセルロースの混合物作成工程である。セルロース系接着剤として、化粧品等においてもその安全性が認められているヒドロキシプロピルセルロースを使用した。セルロース系の接着剤を混ぜることによって、不織布へ接着容易に粘着性を付加させるためである。なお、セルロースは天然の高分子であり安全性が高いために使用されているので、本実施の形態においてはヒドロキシプロピルセルロースを使用しているが、人の肌に付着などしても安全なセルロース系接着剤であればよく、特にヒドロキシプロピルセルロースに限定するものではない。
水素化マグネシウムもヒドロキシプロピルセルロースも粉末状であり、容易に混合可能である。水素化マグネシウムとヒドロキシプロピルセルロースの配合比率（重量比）は、１：０．２５から１：２の範囲とする。１：０．２５よりヒドロキシプロピルセルロースの配合が低いと粘性が不足し、１：２よりヒドロキシプロピルセルロースの配合が高いと粘度が高くなり過ぎて不織布への滑らかな塗布が阻害されてしまうのと同時に水素化マグネシウムの濃度が低下してしまい、水素発生を目的とする十分な量が塗布できない。
特に、１：０．８から１：１の範囲が調合液の粘度が適切な範囲であると同時に高価な水素化マグネシウムの濃度が過度でない程度で、水素の発生が十分に見込める程度に高くなるので望ましい。
【００２３】
ステップＳ１で作成された水素化マグネシウムとヒドロキシプロピルセルロースの混合物は、ステップＳ２で無水のエチルアルコールを加えることで調合液を作成する。その際には、無水のエチルアルコールに撹拌機をセットし、網でふるいながら少量ずつ水素化マグネシウムとヒドロキシプロピルセルロースの混合物を加えていく。混合物が「ダマ」と呼ばれる球状の塊となって溶けない状態のまま含まれている場合には、そのダマが調合液の中でなくなるまで撹拌機で撹拌する。
なお、水素化マグネシウムは、水には反応するがエチルアルコールには反応しないのでエチルアルコールを調合液の溶媒として選択している。従って、エチルアルコールは無水のものである必要がある。
【００２４】
次に、ステップＳ３として、調合液の不織布への塗布工程を実行する。この塗布工程の説明は、図２も参照しながら説明する。図２は調合液の不織布への塗布を実施するための水素化物塗布装置の構成を示す概念図である。
図２において、水素化物塗布装置１の最上流には、符号２で示される不織布原反（ふしょくふげんたん）が設置されている。この不織布原反２は、例えばレーヨンとパルプの配合割合がそれぞれ５０％（重量比）である不織布が挙げられるが、このような配合の不織布に限定するものではない。
不織布原反２から不織布２ａを導き、ローラ３ａ，３ｂを介して、符号Ａで示されるグラビア印刷部でバット６に貯留された調合液７を塗布する。この符号Ａで示されるグラビア印刷部の拡大図を図３に示す。
【００２５】
図３において、不織布２ａは、バット６に浸漬され符号ｂの方向に回転する版胴（版シリンダ）４とその上部にバット６中に浸漬されることなく配置され符号ｃの方向に回転する圧胴（圧シリンダ）５の間に挟まれて、その表面に圧力をかけられるように符号ａで示される方向に移動していく。そして、不織布２ａは、この版胴４と圧胴５の間を移動する際に、版胴４の表面に付着した調合液７を塗布される。
バット６に貯留される調合液７の温度は常温（５℃から３５℃）である。水素化マグネシウム及びセルロース系の接着剤の溶解度、グラビア版シリンダによる不織布への塗布時の調合液の粘度を適切に調整するためである。また、水素化マグネシウム及びヒドロキシプロピルセルロースの調合液７は溶媒にエチルアルコールを用いることからエチルアルコールの蒸発を防止すると共に、バット６近くに熱源を置くと危険であるためである。
また、ドクター１１は、版胴４に付着する余分な調合液７を掻き落とすための部材であり、版胴４の表面を平滑にして不織布２ａの表面に均一に調合液７が塗布されるように効果を発揮する。
【００２６】
図１及び図２に戻って説明を続ける。
ステップＳ４は、不織布の乾燥工程である。不織布の乾燥は、図２で示す乾燥機８で実施される。グラビア印刷部Ａで調合液７を塗布された不織布２ａは、ローラ３ｃ，３ｄを介して高さ約１０ｍほどの乾燥機８に搬入される。乾燥機８の内部では加熱ヒーターあるいは温風の送風装置が設置され６０℃前後に制御されている。乾燥機８は、垂直方向に不織布２ａを搬送しながら、塗布された調合液７中のエチルアルコールを蒸発させて乾燥させる。
不織布２ａは一定の速度で搬送されるので、グラビア印刷部Ａで調合液７を十分に塗布しつつ、この乾燥機８内で十分乾燥させるためには、調合液７の水素化マグネシウムやヒドロキシプロピルセルロースの濃度の管理が重要となる。
乾燥機８内で十分に乾燥された不織布２ａは、ローラ３ｅ〜３ｈを介してカッター９で不織布原反２の幅から不織布を用いた最終的な製品へ加工されることを考慮した適切な幅にカットされ、ローラ３ｉ〜３ｋを介して塗布後反（とふごたん）１０として巻かれていく。
以上のような工程において、発明者らは実際に乾燥状態で不織布２ａに水素化マグネシウムがどの程度塗布できるかについて実験を行った。その実験結果について表１に示す。数値はステップＳ４の不織布の乾燥工程後の１平方メートル当りの水素化マグネシウムの塗工量である。
【表１】
2017160580.tif 000003
表１によれば、平成２６年５月３１日の実験開始時では、試作品段階ということもあって、０．１９−０．３４ｇ／ｍ２程度であったものの、平成２７年２月２日、３日では０．６ｇ／ｍ２、同年７月２２日では２．７ｇ／ｍ２、同年１０月２２日では２．５ｇ／ｍ２まで増加し、今年に入ってからの１月１２日では２ｇ／ｍ２を維持しており、現状では、概ね１平方メートル当たり２ｇ程度の水素化マグネシウムの塗工量を維持している。
なお、この塗布後反１０における水素化マグネシウムとヒドロキシプロピルセルロースの含有重量比は図１に示したステップＳ１の水素化マグネシウムとヒドロキシプロピルセルロースの混合物作成工程における配合重量比と同一である。すなわち、エチルアルコールが蒸発した乾燥後も水素化マグネシウムとヒドロキシプロピルセルロースの配合比率は維持されている。
【００２７】
ステップＳ５は、乾燥工程で乾燥された不織布２ａの成形工程である。
図２で示される塗布後反１０は、反状（ロール状）になっているが、これをさらに、用途や目的に沿って適宜成形する。
例えば、図４に本発明の実施の形態に係る塗布方法を使用して製造された不織布を成形したフェイスマスクの概念図を示す。
図４に示されるフェイスマスク１５は、顔面の全面の形状に成形したものであり、その中央部分には顔面に貼付した際に目の部分を出すための眼部孔１６、鼻の部分を出すための鼻部スリット１７、口の部分を出すための口部孔１８が形成されている。また、その周囲には、周縁部スリット１９を切り欠くことで、顔面の多様なサイズにも対応可能となっている。このフェイスマスク１５は、図１乃至図３を参照しながら説明した水素化マグネシウムの不織布への塗布方法を使用して製造された不織布を用いて成形しているものである。
フェイスマスク１５には顔面に貼付するための接着剤のようなものは特に塗布されていないが、フェイスマスク１５を顔面上に置いて、その上から例えばアトマイザーなどの霧吹き器を用いて水分を噴霧してフェイスマスク１５を湿らせることで顔面に対する密着性が増加するので、横になれば使用している最中にフェイスマスク１５が顔からずれ落ちる心配はない。
【００２８】
本実施の形態に係るフェイスマスク１５によれば、たとえばシリカゲル等の除湿剤と共に持ち運ぶことが容易であり、必要に応じてフェイスマスク１５に水分を噴霧することで簡単に水素を発生させることができる。また、均一にムラなく塗布されていることからフェイスマスク１５全体から穏やかに水素を発生させることができる。また、水素化マグネシウムを接着させたヒドロキシプロピルセルロースは化粧品にも使用され安全性が確認されているセルロース系の接着剤であり、人肌にも優しいフェイスマスク１５として利用可能である。
なお、本実施の形態では、顔面の全面形状に成形されたフェイスマスク１５を用いて説明したが、もちろん、顔面の全面に限定されるものではなく、顔面の一部面でもよい。例えば、目の周囲を模した一部面に成形されたフェイスマスクでもよい。
【産業上の利用可能性】
【００２９】
本発明の請求項１乃至請求項６に記載された発明は、水素化マグネシウムを容易かつ安全に携帯可能な不織布及びフェイスマスクの製造に利用される。
【符号の説明】
【００３０】
１…水素化物塗布装置  ２…不織布原反  ２ａ…不織布  ３ａ〜３ｋ…ローラ  ４…版胴（版シリンダ）  ５…圧胴（圧シリンダ）  ６…バット  ７…調合液  ８…乾燥機  ９…カッター  １０…塗布後反  １１…ドクター  １５…フェイスマスク  １６…眼部孔  １７…鼻部スリット  １８…口部孔  １９…周縁部スリット  Ａ…グラビア印刷部
【図１】
2017160580.tif 000004
【図２】
2017160580.tif 000005
【図３】
2017160580.tif 000006
【図４】
2017160580.tif 000007
【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
水素化マグネシウムとエチルアルコールに可溶なセルロース系接着剤を重量比で１：０．８から１：１の範囲で調合した混合物を作成する工程と、この混合物を重量比で３０倍から５０倍のエチルアルコールで希釈して調合液を作成する工程と、この調合液を不織布に塗布させる工程と、前記調合液を塗布させた不織布を乾燥させる工程とを有し、前記調合液を不織布に塗布する工程は、バットに前記調合液を溜め、このバットから前記調合液の供給を受けたグラビア版シリンダに前記不織布を当接させて印刷することで塗布する工程であり、前記調合液は常温（５℃−３５℃）に保持されることを特徴とする水素化マグネシウムの不織布への塗布方法。
【請求項２】
請求項１に記載の水素化マグネシウムの不織布への塗布方法によって、水素化マグネシウムが塗布された不織布。
【請求項３】
請求項２に記載された水素化マグネシウムが塗布された不織布を顔面の一部面又は全面の形状に成形したことを特徴とするフェイスマスク。
【手続補正２】
【補正対象書類名】明細書
【補正対象項目名】０００９
【補正方法】変更
【補正の内容】
【０００９】
上記目的を達成するため、第１の発明である水素化マグネシウムの不織布への塗布方法は、水素化マグネシウムとエチルアルコールに可溶なセルロース系接着剤を重量比で１：０．８から１：１の範囲で調合した混合物を作成する工程と、この混合物を重量比で３０倍から５０倍のエチルアルコールで希釈して調合液を作成する工程と、この調合液を不織布に塗布させる工程と、前記調合液を塗布させた不織布を乾燥させる工程とを有することを特徴とするものである。
上記構成の水素化マグネシウムの不織布への塗布方法では、水素化マグネシウムが水と容易に反応することから、調合液の溶媒として無水のエチルアルコールを採用し、その無水のエチルアルコールがセルロース系の接着剤と水素化マグネシウムの混合物を安全に溶解させるという作用を有する。また、セルロース系の接着剤が、人肌に触れる可能性のある不織布に対して、安全かつ容易に水素化マグネシウムの調合液が接着するように粘着性を高めるという作用を有する。さらに、エチルアルコールが人肌に対して安全な水素化マグネシウムの溶媒として作用する。